(57)【要約】【課題】優れた断熱効果を示し、特に冷凍の用途に使用に適した断熱ボードを提供する。【解決手段】断熱ボードは、ポリオレフィン系樹脂よりなる中空コア材の両側面にポリオレフィン系樹脂よりなる側面シートが一体的に融着したサンドイッチ構造体と、該サンドイッチ構造体の少なくとも一面に積層された織布または不織布と、該織布または不織布上に塗布含浸して形成された断熱層とよりなり、そして、断熱層が、中空セラミック粒子、無機顔料および結着樹脂を含有する塗布液の塗布によって形成されたものである。【選択図】  図１
2006026977.tif 000002
【特許請求の範囲】
【請求項１】
ポリオレフィン系樹脂よりなる中空コア材の両側面にポリオレフィン系樹脂よりなる側面シートが一体的に融着したサンドイッチ構造体と、該サンドイッチ構造体の少なくとも一面に積層された織布または不織布と、該織布または不織布上に塗布含浸して形成された断熱層とよりなり、該断熱層が、中空セラミック粒子、無機顔料および結着樹脂を含有する塗布液の塗布によって形成されたことを特徴とする断熱ボード。
【請求項２】
中空セラミック粒子が断熱層の表面および表面近傍に層状に密集して存在していることを特徴とする請求項１記載の断熱ボード。
【請求項３】
サンドイッチ構造体の中空コア材および側面シートがポリプロピレンよりなることを特徴とする請求項１記載の断熱ボード。
【請求項４】
該断熱層が、中空セラミック粒子１０〜４０重量％、無機顔料２５〜４０重量％および結着樹脂３０〜６０重量％を含有することを特徴とする請求項１記載の断熱ボード。
【請求項５】
断熱層における中空セラミック粒子がアルミノケイ酸ソーダガラスよりなる請求項１記載の断熱ボード。
【請求項６】
断熱層における無機顔料が、二酸化チタンである請求項１に記載の断熱ボード。
【請求項７】
冷凍の用途に使用するためのものである請求項１に記載の断熱ボード。
【発明の詳細な説明】
【技術分野】
【０００１】
本発明は、断熱ボード、特に冷凍庫、冷凍コンテナ、冷凍室等の壁面に貼着するのに適した断熱ボードに関する。
【背景技術】
【０００２】
【特許文献１】特開２００２−１０５３８５号公報
【特許文献２】特開２００２−２６５０４１号公報
【特許文献３】特開平８−１５６１５０号公報。
【０００３】
断熱材については従来から種々のものが提案されており、特許文献１に記載のような塗布により断熱層を形成する塗布剤、発泡ポリスチレンおよび発泡ポリウレタン等の合成樹脂よりなる多孔性材料、特許文献２および３に記載のような合成樹脂によるサンドイッチ構造を持つ構造材料など、種々の材料および形態のものが種々の用途に使用されている。また、例えば、冷蔵庫あるいは冷凍室などには、壁面に発泡ポリウレタンシートを貼り付けることによって、断熱層を形成することが一般的に行われている。
【０００４】
冷凍用に使用する断熱材の場合、合成樹脂を用いた断熱材は、低温における強度が十分であることが必要であり、十分な断熱効果が得られるものでなければならない。発泡ポリウレタンシートを冷凍用の断熱材として使用する場合、十分な断熱効果を得るためには嵩高になり、壁面に貼り付けた場合に層厚が大きくなるという問題があり、層厚を薄くしたいという要求があった。また、塗布剤の塗布により薄い断熱層を形成することも可能であるが、冷凍用の用途には十分な断熱効果を得ることができない。他方、サンドイッチ構造を持つ構造材料を断熱のために用いることも上記特許文献２および３に記載されているが、それらを冷凍の用途に使用する場合、低温における強度の点、および断熱効果の点で十分なものではない。
【発明の開示】
【発明が解決しようとする課題】
【０００５】
本発明は、従来の技術における上記のような要求を満たすことを目的としてなされたものである。すなわち、本発明の目的は、優れた断熱効果を示す断熱ボード、特に冷凍の用途に使用するのに適した断熱ボードを提供することにある。
【課題を解決するための手段】
【０００６】
本発明の断熱ボードは、ポリオレフィン系樹脂よりなる中空コア材の両側面にポリオレフィン系樹脂よりなる側面シートが一体的に融着したサンドイッチ構造体と、該サンドイッチ構造体の少なくとも一面に積層された織布または不織布と、その織布または不織布上に塗布含浸して形成された断熱層とよりなり、上記断熱層が、中空セラミック粒子、無機顔料および結着樹脂を含有する塗布液の塗布によって形成されたことを特徴とする。上記断熱層は、中空セラミック粒子１０〜４０重量％、無機顔料２５〜４０重量％および結着樹脂３０〜６０重量％を含有するのが好ましい。
【０００７】
図１は、本発明の断熱ボードの一例の模式的断面図である。図１において、１０はサンドイッチ構造体であって、中空コア材１１の両側面に側面シート１２，１３が一体的に融着した構造を有している。サンドイッチ構造体の一方の側面シート１２の上に不織布２０が配されており、その上に塗布剤による塗布によって形成された断熱層３０が設けられ断熱ボードが構成されている。断熱層３０には、中空セラミック粒子３３が含有され、表面および表面近傍に層状に密集して存在している。また、図２は、本発明の断熱ボードの他の一例の模式的断面図である。図２の場合、サンドイッチ構造体の両側面に断熱層が形成されている。すなわち、サンドイッチ構造体の側面シート１２および１３の上に、それぞれ不織布２１および２２が配されており、その上に塗布剤による塗布によって形成された断熱層３１および３２が設けられた構造を有している。
【０００８】
本発明において、上記図１および２に示されるサンドイッチ構造体の中空コア材としては、種々の形態のものが使用可能である。図３および図４はその例を示すものである。図３および図４において、（ａ）は上面図、（ｂ）は断面図である。図３に示す中空コア材は断面円形の凸部４１が多数形成されており、また、図４に示す中空コア材はハニカム状の隔壁４２より構成されている。これらの中空コア材の上下両面に側面シートを融着により一体的に接合することにより、サンドイッチ構造体が形成される。なお、本発明において、中空コア材の形状は上記の場合に限定されるものではなく、例えば、格子状、波板状等、内部に中空の空間が形成されるものであれば如何なる形状のものでもよい。
【０００９】
上記サンドイッチ構造体を形成する中空コア材および側面シートは、低温においても十分な強度を保持する低温特性に優れた樹脂で構成される必要があり、本発明においては、ポリオレフィン系樹脂が使用される。具体的には、ポリプロピレン、ポリエチレン、プロピレン−エチレン共重合体などが使用できる。サンドイッチ構造体の厚さは、特に限定されるものではないが、一般に２〜１０ｍｍの範囲に設定するのが好ましい。
【００１０】
サンドイッチ構造体の側面シートの上には、織布または不織布が積層されるが、織布または不織布としては、例えば、高密度ポリエチレン繊維およびポリプロピレン繊維の如きポリオレフィン繊維、ポリウレタン繊維、アクリル繊維等の合成繊維、ガラス繊維等の無機繊維の織布および不織布が使用できる。これらの織布および不織布は、上記サンドイッチ構造体の側面シート上に接着剤によって貼ればよい。
【００１１】
上記の織布または不織布の上に塗布含浸して形成される断熱層は、中空セラミック粒子、無機顔料２５〜４０重量％および結着樹脂より構成されるが、中空セラミック粒子としては、その平均粒径が２０〜４０μｍの範囲のものであって、アルミナ、各種のガラス等から構成されるものがあげられ、本発明においては、特にアルミノケイ酸ソーダガラスよりなるものが好ましく用いられる。これらの中空セラミック粒子は、その内部に空気を保持し、そして断熱層の表面近傍に層状に密集して存在しているため、断熱シートの断熱性の付与とともに、軽量化に寄与する。本発明において、中空セラミック粒子は、断熱層において、１０〜４０重量％の含有量で含有させるのが好ましい。含有量が１０重量％よりも少量になると、断熱シートの断熱能力が低下し、一方４０重量％よりも多くなると、形成される断熱層の織布および不織布に対する付着力が低下し、断熱層が剥離し易くなる。
【００１２】
無機顔料としては、白色、有色のものが種々使用できる。例えば、硫酸バリウム、炭酸カルシウム、カオリン、シリカ、二酸化チタン、酸化亜鉛、アルミナ、酸化銅などをあげることができ、これらは１種または２種以上を混合して使用してもよい。しかしながら、白色顔料としては二酸化チタンが特に好ましく使用される。すなわち、二酸化チタンは少量で純白の色をもたらし、また、紫外線によってマイナスイオンを発生し、防臭、殺菌効果を生じ、また、光触媒として作用し、紫外線による汚れ分解作用を有するという利点もある。無機顔料は、２５〜４０重量％の含有量で含有させるのが好ましい。含有量が２５重量％よりも少量になると、顔料の添加効果が得られず、一方４０重量％よりも多くなると、形成される断熱層の表面強度が低下し、また、織布および不織布に対する付着力が低下して断熱層が剥離し易くなる。
【００１３】
本発明においては、結着樹脂として、種々の合成樹脂が使用可能であり、例えば、アクリル樹脂、アクリルシリコーン樹脂、ポリウレタン樹脂、エポキシ樹脂等が好ましく使用される。結着樹脂は、水性エマルジョン塗料又は油性エマルジョン塗料の形態で使用するのが好ましい。結着樹脂は、断熱層において３０〜６０重量％の範囲の含有量で使用するのが好ましい。結着樹脂の含有量が３０重量％より少なくなると、形成される断熱シートの強度が低下して耐久性に欠けるものとなり、一方、６０重量％より多くなると、耐熱性および断熱性の点で不十分なものとなる。断熱層の厚さは、織布または不織布を含めて０．５〜５ｍｍの範囲であるのが好ましい。
【発明の効果】
【００１４】
本発明の断熱ボードは、上記のように、サンドイッチ構造体の上に平均粒径２０〜４０μｍの中空セラミック粒子、無機顔料および結着樹脂よりなる断熱層が形成され、そして低温においても強度を保持しているポリオレフィン系樹脂よりなるサンドイッチ構造体を用いているから、断熱効果が著しく優れたものとなっており、また、防音性、防水性にも優れている。また、厚さも従来の発泡ポリウレタンシートの場合よりも格段に薄くなるため、冷凍庫、冷凍コンテナ、冷凍室等の低温において用いる冷蔵用の断熱材として特に適している。
【発明を実施するための最良の形態】
【００１５】
本発明の断熱ボードの好ましい形態のものを以下に例示する。図３に示す構造のポリプロピレンよりなる中空コア材の両面に、厚さ０．３ｍｍポリプロピレンよりなるシートを融着して一体化したサンドイッチ構造体を用いた。このサンドイッチ構造体の中空コア材は、直径８ｍｍ、高さ４ｍｍの多数の円形凸状部が互いに２ｍｍの間隔で隣接して設けられた厚さ０．３ｍｍのシートよりなるものであった。
【００１６】
上記のサンドイッチ構造体の両面に、ポリプロピレン繊維よりなる不織布を熱圧着した。次いで、不織布の上に下記の組成の水性塗布液をローラー塗布等によって塗布した。塗布層を熱風乾燥機にて常温から８０℃に熱風乾燥してアクリルシリコーン樹脂を硬化させ、不織布をも含めた膜厚が１．５ｍｍの断熱層をサンドイッチ構造体の両面に形成した。
【００１７】
塗布液の組成は、固形分重量として下記のものよりなるものであった。  
平均粒子径３０μｍのアルミノケイ酸ソーダガラス中空粒子        ２０重量％
二酸化チタン                                                  ２５重量％
アクリルシリコーン樹脂（水性エマルジョン）                    ５５重量％
得られた断熱ボードの断面を顕微鏡で観察したところ、アルミノケイ酸ソーダガラス中空粒子が表面および表面近傍に密集して粒子層を形成していることが観察された。  
上記のようにして得られた本発明の断熱ボードは、優れた耐寒性および断熱性を有しており、また、厚さも薄いので、特に冷蔵を目的とする容器、コンテナ、貯蔵室などにおける断熱材として非常に適していた。
【図面の簡単な説明】
【００１８】
【図１】本発明の断熱ボードの一例の模式的断面図である。
【図２】本発明の断熱ボードの他の一例の模式的断面図である。
【図３】中空コア材の一例の平面図および断面図である。
【図４】中空コア材の他の一例の平面図および断面図である。
【符号の説明】
【００１９】
１０…サンドイッチ構造体、１１…中空コア材、１２，１３…側面シート、２０，２１，２２…不織布、３０，３１，３２…断熱層、３３…中空セラミック粒子、４１…断面円形の凸部、４２…ハニカム状の隔壁。
【図１】
2006026977.tif 000003
【図２】
2006026977.tif 000004
【図３】
2006026977.tif 000005
【図４】
2006026977.tif 000006